(57)【要約】      （修正有）【課題】樹脂組成物の重合硬化時における収縮が大きいため、重合硬化時に発生する歪が大きい。また、エステル(メタ)アクリレートの分子量が大きい場合は粘度が高くなり、樹脂層は黄変劣化しやすい。【解決手段】窒素（Ｎ）を含まない以下の［化１］で表わされる非Ｎエステル（メタ）アクリレートと、多官能イソシアヌレート化合物と、重合開始剤とを含む樹脂組成物が重合されている樹脂層を備える複合光学素子としたものである。2012189617.tif 000039【選択図】なし【特許請求の範囲】
【請求項１】
以下の〔化1〕で表わされる非Ｎエステル（メタ）アクリレートと、
多官能イソシアヌレート化合物と、
重合開始剤と
を含む樹脂組成物が重合されている樹脂層を備える複合光学素子。
【化１】
2012189617.tif 000038
【請求項２】
前記〔化１〕で表わされる前記非Ｎエステル(メタ)アクリレートにおいて、Ｘが、−（ＣＨ2）n−、−（ＣＨ2）n−（ＣＨ3）mＣ（ＣＨ3）p−（ＣＨ2）o−、ＣqＨ2q-2（環状アルキル）で表される分子骨格のうち、少なくとも１個以上の分子骨格を含むことを特徴とする請求項１記載の複合光学素子（ただし、ｎ／ｍ／ｐ／ｏ／ｑは１以上の整数）。
【請求項３】
前記〔化１〕で表わされる前記非Ｎエステル(メタ)アクリレートにおいて、Ｙが、−（ＣＨ2）n−、−（ＣＨ2）n−（ＣＨ3）mＣ（ＣＨ3）p−（ＣＨ2）o−、ＣqＨ2q-2（環状アルキル）で表される分子骨格のうち、少なくとも１個以上の分子骨格を含むことを特徴とする請求項１記載の複合光学素子（ただし、ｎ／ｍ／ｐ／ｏ／ｑは１以上の整数）。
【請求項４】
前記樹脂層は、前記〔化１〕で表わされる前記非Ｎポリエステル(メタ)アクリレートが、少なくとも２種類重合されている請求項１から請求項３のいずれかに記載の複合光学素子。
【請求項５】
前記樹脂層は、前記〔化１〕で表される前記非Ｎエステル（メタ）アクリレートの多官能イソシアヌレート化合物に対する重量部比率が１／４以上４以下である請求項１から４のいずれかに記載の複合光学素子。
【請求項６】
前記樹脂層は、全樹脂組成物中の７％ｗｔ以上２０％ｗｔ以下がウレタン（メタ）アクリレートでさらに重合されている請求項１から５のいずれかに記載の複合光学素子。
【請求項７】
前記樹脂層は、有機シラン化合物がさらに重合されている請求項１から６のいずれかに記載の複合光学素子。
【請求項８】
前記樹脂層は、フッ素化合物がさらに重合されている請求項１から７のいずれかに記載の複合光学素子。
【請求項９】
前記樹脂層が表面に形成された光学基材をさらに備える請求項１から８のいずれかに記載の複合光学素子。
【請求項１０】
前記光学基材は、厚みが１ｍｍ以上３０ｍｍ以下であり、前記樹脂層が形成された面の曲率半径Ｒが３ｍｍ以上１００ｍｍ以下である請求項９に記載の複合光学素子。
【請求項１１】
前記光学基材の厚みは、５０μｍ以上２０００μｍ以下の範囲で、場所によって異なる請求項１から１０のいずれかに記載の複合光学素子。
【請求項１２】
請求項１から１１のいずれかに記載の複合光学素子を備えた撮像装置。
【請求項１３】
請求項１から１１のいずれかに記載の複合光学素子を備えた光学式記録再生装置。
【発明の詳細な説明】
【技術分野】
【０００１】
本発明は、ガラスの表面に樹脂層が接合された構造を持つ複合光学素子、複合光学素子の製造方法、複合光学素子を備えた撮像装置および複合光学素子を備えた光学装置に関するものである。
【背景技術】
【０００２】
ガラス等の光学基材(以後、レンズ基材という)に、レンズ基材とは異なる材料（例えば樹脂等）の層を接合した構造を複合光学素子と一般的に呼んでいる。たとえば、表面形状が球面のレンズ基材の上に樹脂層を接合して、その樹脂層の表面を非球面形状に形成した複合光学素子が代表的なものとしてある。
【０００３】
レンズ基材の表面に紫外線による重合硬化樹脂を形成した従来の複合光学素子は、樹脂組成物の重合硬化による樹脂層の収縮が起こる際、収縮が大きいため、大きな歪が発生するという課題があった。
【０００４】
そこで、上記複合光学素子に使用されている樹脂組成物の成分には、硬化速度・透明性などの観点からエステル（メタ）アクリレートが用いられるようになった（特許文献１）。
【先行技術文献】
【特許文献】
【０００５】
【特許文献１】特開平６−０９３０４３号公報
【発明の概要】
【発明が解決しようとする課題】
【０００６】
しかし、特許文献１に記載の複合光学素子は、エステル（メタ）アクリレートは重合硬化時の収縮が大きく、製造時や使用時に、レンズ基材から樹脂層が剥離する恐れがある。
【０００７】
また、重合硬化時の樹脂層の収縮を低減する方法の１つとして、分子量の大きいエステル（メタ）アクリレートを重合硬化する方法があるが、その場合は、全樹脂組成物の粘度が非常に大きくなるため、樹脂組成物内に入った気泡が除去しにくいなどの不具合があり、さらに黄変劣化しやすい、という問題を有していた。
【０００８】
そこで、樹脂組成物の重合硬化時の収縮が小さく、黄変劣化を防ぐ光学素子を提供することを目的とする。
【課題を解決するための手段】
【０００９】
本発明は、上記課題を解決するための手段として、〔化１〕で表わされる非Ｎエステル（メタ）アクリレートと、多官能イソシアヌレート化合物と、重合開始剤とを含む樹脂組成物が重合されている樹脂層を備える複合光学素子であることを特徴とする。
【００１０】
【化１】
2012189617.tif 000002
【発明の効果】
【００１１】
本発明によれば、全樹脂組成物の粘性を低減するため、重合硬化時の樹脂層の収縮が小
さく、かつ黄変しにくい樹脂層を備えた複合光学素子を提供することができる。
【図面の簡単な説明】
【００１２】
【図１】本発明の実施形態１の複合光学素子の断面図
【図２】実施形態１の複合光学素子（複合光学素子）の製造工程の概略を示す断面図
【図３】各実施例および比較例について、それぞれ製造条件ならびに各実施例および比較例についての収縮率、黄変状況、泡発生状況等の測定結果を示す図
【発明を実施するための形態】
【００１３】
以下、本発明の実施形態について、図を参照しながら説明する。
【００１４】
［第１実施形態］
１．複合光学素子
図１は、第１実施形態の複合光学素子の断面図である。図１の１点鎖線は、複合光学素子１１の光軸である。複合光学素子１１は、図１の断面図の形状を光軸回りに回転させてできる回転体の形状である。図１に示すように、複合光学素子１１は、レンズ基材１２と、当該レンズ基材の表面上に接合された樹脂層１３とを有している。レンズ基材１２は、例えばガラス、石英、セラミックス等の材料により形成することができる。樹脂層１３は、樹脂組成物を重合硬化させてレンズ基材１２の表面に形成したものである。なお、第１実施形態では、レンズ基材は、両面が凸面となっているが、一方又は両方の面が凹面であってもよい。また、樹脂層はレンズ基材の両面に形成してもよい。第２実施形態も第１実施形態と同様である。
【００１５】
いずれの形状においても、レンズ基材１２の厚みが１ｍｍ以上３０ｍｍ以下の範囲であり、かつレンズ基材１２の樹脂層１３が接合された面の曲率半径Ｒが３ｍｍ以上１００ｍｍ以下の範囲を満たすのが望ましい。
【００１６】
また、レンズ基材１２の樹脂層１３が接合された面を球面とし、さらに、樹脂層１３のレンズ基材１２に接合された面と反対の面を非球面とすることにより、容易に非球面レンズを製造することができる。そのようにして製造された複合光学素子の樹脂層１３は、場所ごとに異なる厚みを複数もっていることで、球面だけでなく、非球面形状の複合光学素子を形成することが可能となる。
【００１７】
また、樹脂層の厚みは５０μｍ以上２０００μｍ以下であることが好ましく、その範囲を外れると強度・重合硬化性（成型性）などが劣る。
２．樹脂層
２−１．樹脂組成物の構成
（ＸＹＸ）において飽和直鎖状骨格を有する以下の〔化１〕で表わされる非Ｎエステル(メタ)アクリレートと、多官能イソシアヌレート化合物と、光重合開始剤とを含む樹脂組成物が重合されている樹脂層は、通常のアクリレートに比べて重合硬化時の収縮が小さく黄変しにくい。また、窒素（Ｎ）を含む樹脂層は重合硬化時の収縮が大きいが、その主原因と考えられる窒素（Ｎ）含有エステル(メタ)アクリレートを非Ｎエステル(メタ)アクリレートにすることで、重合硬化時の樹脂層の収縮を低減し黄変を防ぐ。さらに樹脂層だけでなくレンズ基材をも含む複合光学素子全体の信頼性の向上を図ることができる。
【００１８】
【化１】
2012189617.tif 000003
【００１９】
樹脂層１３は、樹脂組成物を重合させて形成されている。樹脂組成物は以下の成分を含む。
（Ａ）非Ｎエステル（メタ）アクリレート
（Ｂ）多官能イソシアヌレート化合物
（Ｃ）光重合開始剤
より具体的には、樹脂組成物に紫外線が照射されると、（Ｃ）光重合開始剤によって重合が開始され、（Ａ）非Ｎエステル（メタ）アクリレートと、（Ｂ）多官能イソシアヌレート化合物と、（Ｃ）光重合開始剤とを含む樹脂組成物が重合されて、樹脂層１３が形成される。
【００２０】
樹脂組成物は、さらに、以下の成分を含んでもよい。
（Ｄ）ウレタンアクリレート
（Ｅ)有機シラン化合物
（Ｆ）フッ素化合物
２−２．（Ａ）非Ｎエステル(メタ)アクリレート
ここで、成分（Ａ） 非Ｎエステル(メタ)アクリレートは、〔化１〕で示された化合物である。
【００２１】
非Ｎエステル（メタ）アクリレートは、例えば以下の〔化２〕から〔化２９〕のいずれかで示されるような化合物が使用できる。
【００２２】
【化２】
2012189617.tif 000004
【００２３】
【化３】
2012189617.tif 000005
【００２４】
【化４】
2012189617.tif 000006
【００２５】
【化５】
2012189617.tif 000007
【００２６】
【化６】
2012189617.tif 000008
【００２７】
【化７】
2012189617.tif 000009
【００２８】
【化８】
2012189617.tif 000010
【００２９】
【化９】
2012189617.tif 000011
【００３０】
【化１０】
2012189617.tif 000012
【００３１】
【化１１】
2012189617.tif 000013
【００３２】
【化１２】
2012189617.tif 000014
【００３３】
【化１３】
2012189617.tif 000015
【００３４】
【化１４】
2012189617.tif 000016
【００３５】
【化１５】
2012189617.tif 000017
【００３６】
【化１６】
2012189617.tif 000018
【００３７】
【化１７】
2012189617.tif 000019
【００３８】
【化１８】
2012189617.tif 000020
【００３９】
【化１９】
2012189617.tif 000021
【００４０】
【化２０】
2012189617.tif 000022
【００４１】
【化２１】
2012189617.tif 000023
【００４２】
【化２２】
2012189617.tif 000024
【００４３】
【化２３】
2012189617.tif 000025
【００４４】
【化２４】
2012189617.tif 000026
【００４５】
【化２５】
2012189617.tif 000027
【００４６】
【化２６】
2012189617.tif 000028
【００４７】
【化２７】
2012189617.tif 000029
【００４８】
【化２８】
2012189617.tif 000030
【００４９】
【化２９】
2012189617.tif 000031
【００５０】
上記成分（Ａ）は、２種類以上組み合わせて使用してもよいが、少なくとも、(ＸＹＸ)において窒素（Ｎ）を含まない骨格を有する非Ｎエステル（メタ）アクリレートを含むのが好ましい。なお、成分（Ａ）の（ＸＹＸ）において、飽和直鎖状骨格のみから構成される（例えば〔化１３〜１４〕及び〔化２７〜２８〕など）場合は、樹脂組成物全体の５〜７０重量部含有することが好ましい。７０重量部より多いと、樹脂組成物全体の屈折率や粘度を下げ過ぎてしまうため、好ましくない。また、５重量部より少ないと樹脂層の収縮率が大きくなり、レンズ基材から樹脂層が剥離しやすくなるため、好ましくない。以下、説明の便宜のため、樹脂組成物全体の重量を１００とした場合の樹脂組成物の各成分の重量比率を単に「重量部」という。
【００５１】
成分（Ａ）が(ＸＹＸ）において飽和直鎖状骨格と、飽和環状骨格（例えば、〔化２〜１２〕、〔化１４〜２６〕など）を有する非Ｎエステル(メタ)アクリレートを含む場合は、飽和直鎖状骨格のみ有する成分（Ａ）の飽和直鎖状骨格および飽和環状骨格を有する成分（Ａ）に対する重量部比率は、１以上９以下が好ましい。これよりも飽和直鎖状骨格を有する非Ｎエステル(メタ)アクリレート量が少ないと、樹脂組成物同士の相溶性が低下してしまい、飽和直鎖状骨格を有する非Ｎエステル(メタ)アクリレート量が多いと、重合時の収縮率が大きくなってレンズ基材から樹脂層が剥離しやすくなる。
【００５２】
成分（Ａ）として使用可能な化合物は〔化２〕から〔化２９〕に限ったものではない。
２−３.（Ｂ）多官能イソシアヌレート化合物
また、成分（Ｂ）は以下の化学式で示した多官能イソシアヌレート化合物が使用可能である。
【００５３】
【化３０】
2012189617.tif 000032
【００５４】
具体的には以下のような化合物が使用されるが、これに限定されるものではない。
【００５５】
【化３１】
2012189617.tif 000033
【００５６】
【化３２】
2012189617.tif 000034
【００５７】
【化３３】
2012189617.tif 000035
【００５８】
なお、多官能イソシアヌレート化合物に対する非Ｎエステル（メタ）アクリレートの重量部比率は１／５以上４／５以下が好ましい。４／５より多い場合は、粘度が高くなり、混入された泡が抜けにくくなる。一方、１／５より小さい場合は、収縮率が大きくなり、樹脂層が剥離しやすくなる。
【００５９】
粘性が下がりすぎて製造時に泡が混入しやすくなり、逆にイソシアヌレート化合物が多すぎると屈折率が低くなってしまう。
２−４．（Ｃ）光重合開始剤
成分（Ｃ）光重合開始剤は、重合硬化する樹脂組成物の種類に応じてラジカル性光重合開始剤、カチオン性光重合開始剤を用いることが出来る。
【００６０】
ラジカル性光重合開始剤として、公知の物が使用可能であり、例えば、アセトフェノン系やベンゾイン系、ベンゾフェノン系、チオキサン系、アシルフォスフィンオキサイド系等の物質を用いることができる。
【００６１】
また、上記のラジカル性光重合開始剤としては、選択された１種類を用いてもよく、２種類以上を適宜組み合わせてもよい。ラジカル性光重合剤の含有量は、樹脂組成物全体を重量百分率で１００とすると、樹脂組成物の０．１以上１０％以下であることが望ましく、この範囲を満たす場合、樹脂組成物の特性・信頼性を低下させずに安定的に重合硬化して樹脂層ができる。
２−５．（Ｄ）ウレタンアクリレート
樹脂組成物の成分（Ｄ）として、一般的なウレタンアクリレートを使用してもよい。
【００６２】
樹脂組成物にウレタンアクリレートを添加すると、樹脂層の黄変を防止するとともに、耐候性が増し、黄変に関する、レンズの成型後における長期的信頼性およびレンズ製造段階における短期的信頼性の両方を高めることができるので好ましい。なお、ウレタンアクリレートを添加し過ぎると粘性が高くなってしまうため、ウレタンアクリレートの含有量は、混合した樹脂組成物中の５重量部以上４０重量部以下が好適な範囲である。さらに言えば７重量部以上２０重量部以下が好適な範囲である。
２−６．（Ｅ）シラン化合物
レンズ基材上に、樹脂層とレンズ基材との密着性を向上させるための層が設けられており、その層はシラン化合物からなる。具体的には、２−（３，４−エポキシシクロヘキシル）エチルトリメトキシシラン・３−グリシドキシプロピルトリメトキシシラン・Ｎ−２−（アミノエチル）−３−アミノプロピルメチルジメトキシシラン・３−アクリロキシプロピルトリメトキシシラン・３−ウレイドプロピルトリエトキシシラン・３−メルカプトプロピルメチルジメトキシシランなどの一般的な化合物が使用できる。シラン化合物を含むレンズの成型方法としては、シラン化合物を樹脂組成物中に含有させておき、樹脂層の成型と同時に樹脂層を形成する方法、または予めレンズ基材上に塗布し、樹脂層を形成する方法等があり、いずれの方法でも良い。
２−７．（Ｆ）フッ素化合物
また、金型からの樹脂層の離型性を向上させるために、フッ素化合物はメチルトリフルオロアセテートなどの一般的な含フッ素化合物を使用してもよい。具体的には、樹脂組成物にフッ素化合物を添加してもよい。
３．製造方法
次に、複合光学素子の製造方法について説明する。複合光学素子の製造工程を図２に示す。
【００６３】
まず、成分（Ａ）非Ｎエステル(メタ)アクリレートと成分（Ｂ）多官能イソシアヌレート化合物と、成分（Ｃ）光重合開始剤とを用意する。
【００６４】
図２（ａ）のように、複合光学素子の樹脂層の形状に合わせた型４１の表面に、ディスペンサ４２から樹脂組成物４３を滴下する。次に図２（ｂ）のように、樹脂組成物上にレンズ基材１２を載せて、レンズ基材の上から重さをかけて樹脂組成物４３を塗り広げる。その後、図２（ｃ）のようにレンズ基材を型４１に対して所定の高さに設置した状態で紫外線４４を照射して樹脂組成物を重合硬化させる。以上のステップにより、レンズ基材１２に樹脂層１３を設けた複合光学素子１１を得る。なお、成分（Ａ）の粘度は、２５℃の状態において、樹脂組成物の粘度は、１０００ｍＰａ・ｓ以上４０００ｍＰａ・ｓ以下であることが望ましい。粘度が４０００ｍＰａ・ｓを超える場合、樹脂組成物を混合する際に発生した気泡が除去しにくく、樹脂層に気泡が残留しやすい。また、粘度が１０００ｍＰａ・ｓ未満の値は樹脂組成物を混合する際に気泡が多く発生しやすい。
４．実施例
以下、複合光学素子の実施例を説明する。
【００６５】
各実施例および比較例について、それぞれ製造条件ならびに各実施例および比較例についての収縮率、黄変状況、泡発生状況等の測定結果を図３に示す。
【００６６】
重合硬化時の収縮率の測定は、紫外線による重合硬化（３０００ｍＪ／ｃｍ2）前後の比重測定値を用いて算出した。具体的は、収縮率は、重合硬化前を基準にした比重の変化量を％で表わしたものである。なお、樹脂層が形成できなかった等の理由により収縮率が測定できなかったものについて、“−”と記載した。
【００６７】
また、型４１上に本樹脂組成物を塗布し、レンズを所定の位置で保持したまま紫外線を照射（３０００ｍＪ／ｃｍ2）して樹脂層を作成し、形成した樹脂層の剥離状況を確認した。そして、図３において、剥離しなかったものを“○”、剥離したものを“×”と記載した。なお、樹脂層が形成できなかった等の理由により剥離状況が測定できなかったものについて、“−”と記載した。
【００６８】
さらに、同上と同じ紫外線を樹脂組成物に３００秒照射し、紫外線照射による加速試験を実施し、樹脂層の外観の着色度合いを観察した。そして、図３において、黄変しなかったものを“ない”、黄変したものを“黄変”と記載した。なお、樹脂層が形成できなかった等の理由により黄変状況が測定できなかったものについて、“−”と記載した。
【００６９】
泡発生状況については、樹脂層形成までの過程における樹脂組成物の状態、および、樹脂層の成型後の状態を確認し、図３において、樹脂層に気泡がなかったものに“ない”と記載した。また、樹脂組成物の混合後に気泡が大量に発生したものに、“気泡大量発生”と記載した。さらに、樹脂組成物の混合後に気泡が発生し、気泡が除去できなかったものに、“泡除去不可能”と記載した。
【００７０】
相溶性については、樹脂組成物の各成分が分離または残留することなく混合できたかどうかを確認し、混合できたものに“○”を記載し、混合できなかったものに“×”を記載した。
【００７１】
また、樹脂組成物の粘度（ｍＰａ・ｓ）は、Ｅ型粘度計を用いて２５℃で測定した。
【００７２】
（実施例１）
実施例１に係る複合光学素子について説明する。図１は本実施形態の複合光学素子の断面図である。複合光学素子１１は、ガラス製のレンズ基材１２に、レンズ基材表面に樹脂組成物からなる樹脂層１３を接合したものである。本実施例ではまず、次の（Ａ）、（Ｂ）、（Ｃ）の各成分を混合して樹脂組成物を得た。
（Ａ）非Ｎエステル(メタ)アクリレート〔化５〕、５０重量部（粘度は２０００ｍＰａ・ｓ）
（Ｂ）多官能イソシアヌレート化合物〔化３１〕、４５重量部（粘度は４０００ｍＰａ・ｓ）
（Ｃ）光重合開始剤（１−ヒドロキシシクロヘキシルフェニルケトン）、５重量部
なお、ここでの重量部は上述した定義で表されるものである。本実施例では、（Ａ）、（Ｂ）、（Ｃ）の混合により得られた樹脂組成物を１００とした内の５０が（Ａ）非Ｎエステル(メタ)アクリレートであり、４５が（Ｂ）多官能イソシアヌレート化合物であり、５０が（Ｃ）光重合開始剤である。さらに、各成分に記載された粘度は各成分のそれぞれの粘度であり、例えば、（Ａ）非Ｎエステルアクリレートのみの２５度の状態での粘度は２０００ｍＰａ・ｓである。
【００７３】
この樹脂組成物上にレンズ基材を配置し、紫外線を照射すると光重合開始剤によって（Ａ）と（Ｂ）が重合を開始し、（Ａ）と（Ｂ）と（Ｃ）とがレンズ基材上で重合硬化され、樹脂層が形成された。このようにして、実施例１の複合光学素子を作成した。
【００７４】
本実施例では、硬化収縮率を測定すると５．０％であった。また、作成した複合光学素子に樹脂層の剥離は見られなかった。さらに、樹脂層に黄変も見られなかった。
【００７５】
（実施例２）
本実施例では、（Ｂ）、（Ｃ）における各成分の種類および重量部は実施例１と同様であるため、省略する。実施例１と異なる点は以下の通りである。
（Ａ）非Ｎエステル(メタ)アクリレート〔化１３〕、５０重量部（粘度は１５００ｍＰａ・ｓ）
本実施例では、（Ａ）、（Ｂ）、（Ｃ）の各成分を混合して樹脂組成物を得た。全樹脂組成物の粘度は２５００ｍＰａ・ｓであった。この樹脂組成物上にレンズ基材を配置し、紫外線を照射すると光重合開始剤によって（Ａ）と（Ｂ）が重合を開始し、（Ａ）と（Ｂ）と（Ｃ）とがレンズ基材上で重合硬化され、樹脂層が形成された。このようにして、実施例２の複合光学素子を作成した。
【００７６】
本実施例では、重合硬化時の収縮率を測定すると４．９％であった。
【００７７】
また、作成した複合光学素子に樹脂層の剥離は見られなかった。さらに、樹脂層に黄変も見られなかった。
【００７８】
（実施例３）
本実施例では、（Ｂ）、（Ｃ）における各成分の種類および重量部は実施例１と同様であるため、省略する。実施例１と異なる点は以下の通りである。
（Ａ）非Ｎエステル(メタ)アクリレート〔化１３〕、２５重量部（粘度は１５００ｍＰａ・ｓ）
非Ｎ エステル(メタ)アクリレート〔化１４〕、２５重量部(粘度は１０００ｍＰａ・ｓ)
本実施例では、（Ａ）、（Ｂ）、（Ｃ）の各成分を混合して樹脂組成物を得た。全樹脂組成物の粘度は２０００ ｍＰａ・ｓであった。この樹脂組成物上にレンズ基材を配置し、紫外線を照射すると光重合開始剤によって（Ａ）と（Ｂ）が重合を開始し、（Ａ）と（Ｂ）と（Ｃ）とがレンズ基材上で重合硬化され、樹脂層が形成された。このようにして、実施例３の複合光学素子を作成した。
【００７９】
本実施例では、重合硬化時の収縮率を測定すると４．９％であった。
【００８０】
また、作成した複合光学素子に樹脂層の剥離は見られなかった。さらに、樹脂層に黄変も見られなかった。
【００８１】
（実施例４）
本実施例では、（Ｂ）、（Ｃ）における各成分の種類および重量部は実施例１と同様であるため、省略する。実施例１と異なる点は以下の通りである。
（Ａ）非Ｎエステル(メタ)アクリレート〔化４〕、２５重量部（粘度は２５００ｍＰａ・ｓ）
非Ｎエステル(メタ)アクリレート〔化１４〕、２５重量部（粘度は２５００ｍＰａ・ｓ）
本実施例では、（Ａ）、（Ｂ）、（Ｃ）の各成分を混合して樹脂組成物を得た。全組成物の粘度は３２００ｍＰａ・ｓであった。この樹脂組成物上にレンズ基材を配置し、紫外線を照射すると光重合開始剤によって（Ａ）と（Ｂ）が重合を開始し、（Ａ）と（Ｂ）と（Ｃ）とがレンズ基材上で重合硬化され、樹脂層が形成された。このようにして、実施例４の複合光学素子を作成した。
【００８２】
本実施例では、重合硬化時の収縮率を測定すると５．６％であった。
【００８３】
また、作成した複合光学素子に樹脂の剥離は見られなかった。さらに、樹脂層に黄変も見られなかった。
【００８４】
（比較例５）
本比較例では、（Ｂ）、（Ｃ）における各成分の種類および重量部は実施例１と同様であるため、省略する。実施例１と異なる点は以下の通りである。
（Ａ）非Ｎエステル(メタ)アクリレート〔化４〕、３５重量部
非Ｎエステル(メタ)アクリレート〔化１４〕、１５重量部
本比較例では、（Ａ）、（Ｂ）、（Ｃ）の各成分を混合して樹脂組成物を作成しようとしたところ、非Ｎエステル（メタ）アクリレートは完全に溶けず、溶け残りが発生した。
【００８５】
その結果、樹脂組成物ができず、樹脂層が形成されず、複合光学素子が作成できなかった。なお、全組成物の粘度は３２００ｍＰａ・ｓであった。
【００８６】
（比較例６）
本比較例では、（Ｃ）における成分の種類および重量部は実施例１と同様であるため、省略する。実施例１と異なる点は以下の通りである。
（Ａ）非Ｎエステル(メタ)アクリレート〔化５〕、９０重量部（粘度は８００ｍＰａ・ｓ）
（Ｂ）多官能イソシアヌレート化合物〔化３２〕、１０重量部(粘度は４０００ｍＰａ・ｓ）
本比較例では、（Ａ）、（Ｂ）、（Ｃ）の各成分を混合して樹脂組成物を作成しようとしたところ、２５℃において、全組成物の粘度が８５０ｍＰａ・ｓと低く、樹脂層成型時に気泡が多数混入した。
【００８７】
その結果、樹脂層の作成がうまくいかなかった。
【００８８】
（実施例７）
本実施例では、（Ｃ）における成分の種類および重量部は実施例１と同様であるため、省略する。実施例１と異なる点は以下の通りである。
（Ａ）非Ｎエステル(メタ)アクリレート〔化５〕、１９重量部
（Ｂ）多官能イソシアヌレート化合物〔化３１〕、７６重量部
本実施例では、（Ａ）、（Ｂ）、（Ｃ）の各成分を混合して樹脂組成物を得た。全樹脂組成物の粘度は３０００ｍＰａ・ｓであった。この樹脂組成物上にレンズ基材を配置し、紫外線を照射すると光重合開始剤によって（Ａ）と（Ｂ）が重合を開始し、（Ａ）と（Ｂ）と（Ｃ）とがレンズ基材上で重合硬化され、樹脂層が形成された。このようにして、実施例７の複合光学素子を作成した。
【００８９】
本実施例では、重合硬化時の収縮率を測定すると６．０％であった。
【００９０】
また、作成した複合光学素子に樹脂層の剥離は見られなかった。さらに、樹脂層の黄変も見られなかった。
【００９１】
（実施例８）
本実施例では、（Ｃ）における成分の種類および重量部は実施例１と同様であるため、省略する。実施例１と異なる点は以下の通りである。
（Ａ）非Ｎエステル(メタ)アクリレート〔化５〕、７６重量部
（Ｂ）多官能イソシアヌレート化合物〔化３１〕、１９重量部
本実施例では、（Ａ）、（Ｂ）、（Ｃ）の各成分を混合して樹脂組成物を得た。全樹脂組成物の粘度は１５００ｍＰａ・ｓであった。この樹脂組成物上にレンズ基材を配置し、紫外線を照射すると光重合開始剤によって（Ａ）と（Ｂ）とが重合を開始し、（Ａ）と（Ｂ）と（Ｃ）とがレンズ基材上で重合硬化され、樹脂層が形成された。このようにして、実施例８の複合光学素子を作成した。
【００９２】
本実施例では、重合硬化時の収縮率を測定すると５．９％であった。
【００９３】
また、作成した複合光学素子に樹脂層の剥離は見られず、さらに、黄変も見られなかった。
【００９４】
（実施例９）
本実施例では、（Ｃ）における成分の種類および重量部は実施例１と同様であるため、省略する。実施例１と異なる点は以下の通りである。
（Ａ）非Ｎエステル（メタ）アクリレート〔化１０〕、４２重量部(粘度は１０００ｍＰａ・ｓ）
（Ｂ）多官能イソシアヌレート化合物〔化３３〕、４５重量部（粘度は４０００ｍＰａ・ｓ）
（Ｄ）ウレタンアクリレート〔化３５〕、８重量部（粘度は５００００ｍＰａ・ｓ）
本実施例では、（Ａ）、（Ｂ）、（Ｃ）、（Ｄ）の各成分を混合して樹脂組成物を得た。全樹脂組成物の粘度は５０００ｍＰａ・ｓであった。この樹脂組成物上にレンズ基材を配置し、紫外線を照射すると光重合開始剤によって（Ａ）と（Ｂ)と（Ｄ）が重合を開始し、（Ａ）と（Ｂ）と（Ｃ）と（Ｄ）とがレンズ基材上で重合硬化され、樹脂層が形成された。このようにして、実施例９の複合光学素子を作成した。
【００９５】
本実施例では、重合硬化時の収縮率を測定すると５．３％であった。
【００９６】
また、作成した複合光学素子に樹脂層の剥離は見られなかった。さらに、黄変も見られなかった。
【００９７】
（実施例１０）
本実施例では、（Ｃ）における成分の種類および重量部は実施例１と同様であるため、省略する。実施例１と異なる点は以下の通りである。
（Ａ）非Ｎエステル(メタ)アクリレート〔化１０〕、３５重量部
（Ｂ）多官能イソシアヌレート化合物〔化３３〕、３５重量部
（Ｄ）ウレタンアクリレート、２５重量部
本実施例では、（Ａ）、（Ｂ）、（Ｃ）、（Ｄ）の各成分を混合して樹脂組成物を得た。全樹脂組成物の粘度は１００００ｍＰａ・ｓであった。この樹脂組成物上にレンズ基材を配置し、紫外線を照射すると光重合開始剤によって（Ａ）と（Ｂ)と（Ｄ）とが重合を開始し、（Ａ）と（Ｂ）と（Ｃ）と（Ｄ）とがレンズ基材上で重合硬化され、樹脂層が形成された。このようにして、実施例１０の複合光学素子を作成した。
【００９８】
本実施例では、重合硬化時の収縮率を測定すると６．０％であった。
【００９９】
また、作成した複合光学素子に樹脂の剥離は見られなかった。さらに、黄変も見られなかった。
【０１００】
（比較例１１）
本比較例では、（Ｃ）における成分の種類および重量部は実施例１と同様であるため、省略する。実施例１と異なる点は以下の通りである。
（Ａ）非Ｎエステル(メタ)アクリレート〔化１０〕、２０重量部
（Ｂ）多官能イソシアヌレート化合物〔化３３〕、２５重量部
（Ｄ）ウレタンアクリレート、５０重量部
本比較例では、（Ａ）、（Ｂ）、（Ｃ）、（Ｄ）の各成分を混合して樹脂組成物を作成しようとしたところ、２５℃において、全組成物の粘度が３００００ｍＰａ・ｓとなり、ディスペンサでは塗布しにくく、混入した泡を除去できなかった。
【０１０１】
（実施例１２）
本実施例では、（Ｃ）における成分の種類および重量部は実施例１と同様であるため、省略する。実施例１と異なる点は以下の通りである。
（Ａ）非Ｎエステルアクリレート〔化１０〕、５０重量部
（Ｂ）多官能イソシアヌレート化合物〔化３３〕、３０重量部
（Ｄ）ウレタンアクリレート、１５重量部
本実施例では、（Ａ）、（Ｂ）、（Ｃ）、（Ｄ）の各成分を混合して樹脂組成物を得た。全樹脂組成物の粘度は６０００ｍＰａ・ｓであった。この樹脂組成物上にレンズ基材を配置し、紫外線を照射すると光重合開始剤によって（Ａ）と（Ｂ）と（Ｄ）とが重合を開始し、（Ａ）と（Ｂ）と（Ｃ）と（Ｄ）とがレンズ基材上で重合硬化され、樹脂層が形成された。このようにして、実施例１２の複合光学素子を作成した。
【０１０２】
本実施例では、重合硬化時の収縮率を測定すると６．０％であった。
【０１０３】
また、作成した複合光学素子に樹脂層の剥離は見られなかった。さらに、黄変も見られなかった。
【０１０４】
（実施例１３）
本実施例では、（Ｃ）における成分の種類および重量部は実施例１と同様であるため、省略する。実施例１と異なる点は以下の通りである。
（Ａ）非Ｎエステルアクリレート〔化５〕、４５重量部（粘度は２０００ｍＰａ・ｓ）
（Ｂ）多官能イソシアヌレート化合物〔化３１〕、４４重量部（粘度は４０００ｍＰａ・ｓ）
（Ｅ）３−グリシドキシプロピルトリメトキシシラン、３重量部
（Ｆ）メチルトリフルオロアセテート、３重量部
本実施例では、（Ａ）、（Ｂ）、（Ｃ）、（Ｅ）、（Ｆ）の各成分を混合して樹脂組成物を得た。全樹脂組成物の粘度は３０００ｍＰａ・ｓであった。この樹脂組成物上にレンズ基材を配置し、紫外線を照射すると光重合開始剤によって（Ａ）と（Ｂ）と（Ｅ）と（Ｆ）とが重合を開始し、（Ａ）と（Ｂ）と（Ｃ）と（Ｅ）と（Ｆ）とがレンズ基材上で重合硬化され、樹脂層が形成された。このようにして、実施例１３の複合光学素子を作成した。
【０１０５】
本実施例では、重合硬化時の収縮率を測定すると５．０％であった。
【０１０６】
また、作成した複合光学素子に樹脂層の剥離は見られなかった。さらに、黄変も見られなかった。
【０１０７】
（比較例１４）
本比較例では、（Ｃ）における成分の種類および重量部は実施例１と同様であるため、省略する。実施例１と異なる点は以下の通りである。
（Ａ）非Ｎエステルアクリレート〔化５〕、１０重量部
（Ｂ）多官能イソシアヌレート化合物〔化３２〕、９０重量部
本比較例では、（Ａ）、（Ｂ）、（Ｃ）の各成分を混合して樹脂組成物を得た。全樹脂組成物の粘度は３０００ｍＰａ・ｓであった。この樹脂組成物上にレンズ基材を配置し、紫外線を照射すると光重合開始剤によって（Ａ）と（Ｂ）が重合を開始し、（Ａ）と（Ｂ）と（Ｃ）とがレンズ基材上で重合硬化され、樹脂層が形成された。このようにして、比較例１４の複合光学素子を作成した。作成した複合光学素子に黄変は見られなかった。
【０１０８】
しかし、本比較例では、重合硬化時の収縮率を測定すると７．５％であり、非常に大きい収縮率を示し、樹脂層の収縮により部分的に樹脂層が金型から離型してしまった。
【０１０９】
（比較例１５）
本比較例では、（Ｃ）における成分の種類および重量部は実施例１と同様であるため、省略する。実施例１と異なる点は以下の通りである。
（Ａ）非Ｎエステルアクリレート〔化１０〕、５０重量部
（Ｂ）多官能イソシアヌレート化合物〔化３３〕、４０重量部
（Ｄ）ウレタンアクリレート、５重量部
本比較例では、（Ａ）、（Ｂ）、（Ｃ）、（Ｄ）の各成分を混合して樹脂組成物を得た。全樹脂組成物の粘度は４０００ｍＰａ・ｓであった。この樹脂組成物上にレンズ基材を配置し、紫外線を照射すると光重合開始剤によって（Ａ）と（Ｂ）と（Ｄ）とが重合を開始し、（Ａ）と（Ｂ）と（Ｃ）と（Ｄ）とがレンズ基材上で重合硬化され、樹脂層が形成された。このようにして、比較例１５の複合光学素子を作成した。作成した複合光学素子に黄変は見られなかった。
【０１１０】
しかし、本比較例では、重合硬化時の収縮率を測定すると７．２％であり、非常に大きい収縮率を示し、樹脂層の収縮により部分的に樹脂層が金型から離型してしまった。
【０１１１】
（実施例１６）
本実施例では、（Ｃ）における成分の種類および重量部は実施例１と同様であるため、省略する。実施例１と異なる点は以下の通りである。
（Ａ）非Ｎエステルアクリレート〔化１０〕、５０重量部
（Ｂ）多官能イソシアヌレート化合物〔化３３〕、３８重量部
（Ｄ）ウレタンアクリレート、７重量部
本実施例では、（Ａ）、（Ｂ）、（Ｃ）、（Ｄ）の各成分を混合して樹脂組成物を得た。全樹脂組成物の粘度は４５００ｍＰａ・ｓであった。この樹脂組成物上にレンズ基材を配置し、紫外線を照射すると光重合開始剤によって（Ａ）と（Ｂ）と（Ｄ）が重合を開始し、（Ａ）と（Ｂ）と（Ｃ）と（Ｄ）とがレンズ基材上で重合硬化され、樹脂層が形成された。このようにして、実施例１６の複合光学素子を作成した。
【０１１２】
本実施例では、重合硬化時の収縮率を測定すると６．０％であった。
【０１１３】
また、作成した複合光学素子に樹脂層の剥離は見られなかった。さらに、樹脂層の黄変も見られなかった。
【０１１４】
（実施例１７）
本実施例では、（Ｃ）における成分の種類および重量部は実施例１と同様であるため、省略する。実施例１と異なる点は以下の通りである。
（Ａ）非Ｎエステルアクリレート〔化１４〕、５０重量部
（Ｂ）多官能イソシアヌレート化合物〔化３３〕、２５重量部
（Ｄ）ウレタンアクリレート、２０重量部
本実施例では、（Ａ）、（Ｂ）、（Ｃ）、（Ｄ）の各成分を混合して樹脂組成物を得た。全樹脂組成物の粘度は５５００ｍＰａ・ｓであった。この樹脂組成物上にレンズ基材を配置し、紫外線を照射すると光重合開始剤によって（Ａ）と（Ｂ）と（Ｄ）が重合を開始し、（Ａ）と（Ｂ）と（Ｃ）と（Ｄ）とがレンズ基材上で重合硬化され、樹脂層が形成された。このようにして、実施例１７の複合光学素子を作成した。
【０１１５】
本実施例では、重合硬化時の収縮率を測定すると６．０％であった。
【０１１６】
また、作成した複合光学素子に樹脂層の剥離は見られなかった。さらに、樹脂層の黄変も見られなかった。
【０１１７】
（比較例１８）（Ｎ含有エステル（メタ）アクリレート）
本比較例では、非Ｎエステル（メタ）アクリレートの比較として、Ｎ含有エステル（メタ）アクリレートを使用した。
【０１１８】
本比較例では、（Ｃ）における成分の種類および重量部は実施例１と同様であるため、省略する。実施例１と異なる点は以下の通りである。
（Ｂ）多官能イソシアヌレート化合物〔化３２〕、５０重量部
（Ｇ）Ｎ含有エステル（メタ）アクリレート化合物〔化３４〕、４５重量部
本比較例では、（Ｂ）、（Ｃ）、（Ｇ）の各成分を混合して樹脂組成物を得た。全樹脂組成物の粘度は６５００ｍＰａ・ｓであった。この樹脂組成物上にレンズ基材を配置し、紫外線を照射すると光重合開始剤によって（Ｂ）と（Ｇ）が重合を開始し、（Ｂ）（Ｃ）と（Ｇ）とがレンズ基材上で重合硬化され、樹脂層が形成された。
【０１１９】
このようにして、比較例１８の複合光学素子を作成した。
【０１２０】
本比較例では、重合硬化時の収縮率を測定すると７．３％と硬化時の収縮がやや大きく、樹脂の収縮により、部分的に樹脂が金型から離型し、黄変劣化が見られた。
【０１２１】
【化３４】
2012189617.tif 000036
【０１２２】
（比較例１９）（Ｎ含有エステル（メタ）アクリレート）
本比較例では、（Ｃ）における成分の種類および重量部は実施例１と同様であるため、省略する。実施例１と異なる点は以下の通りである。
（Ｂ）多官能イソシアヌレート化合物〔化３２〕、５０重量部
（Ｇ）Ｎ含有エステル（メタ）アクリレート化合物〔化３５〕、４５重量部
本比較例では、（Ｂ）、（Ｃ）、（Ｇ）の各成分を混合して樹脂組成物を得た。全樹脂組成物の粘度は６０００ｍＰａ・ｓであった。この樹脂組成物上にレンズ基材を配置し、紫外線を照射すると光重合開始剤によって（Ｂ）と（Ｇ）が重合を開始し、（Ｂ）（Ｃ）と（Ｇ）とがレンズ基材上で重合硬化され、樹脂層が形成された。
【０１２３】
このようにして、比較例１９の複合光学素子を作成した。
【０１２４】
本比較例では、重合硬化時の収縮率を測定すると７．７％と硬化時の収縮がやや大きく、樹脂の収縮により、部分的に樹脂が金型から離型し、黄変劣化が見られた。
【０１２５】
【化３５】
2012189617.tif 000037
【０１２６】
５．実施例まとめ
上述の実施例および比較例から、以下のことが分かった。
【０１２７】
（１）
比較例１８、１９のように、Ｎ含有エステル（メタ）アクリレートを含んだ場合、重合硬化時の樹脂層の収縮が大きくなり、樹脂層が金型から離型したことがわかった。さらに、樹脂層が黄変したのがわかった。一方、実施例１，２，３，４のように樹脂組成物において、（ＸＹＸ）に窒素（Ｎ）を含まない炭化水素骨格を有する非Ｎエステル(メタ)アクリレートを含む場合では、樹脂層の黄変を防ぐことができた。
【０１２８】
すなわち、〔化１〕で表わされる非Ｎエステル（メタ）アクリレートと、多官能イソシアヌレート化（合物と、重合開始剤と、を含む樹脂組成物が重合されている樹脂層を備える複合光学素子（ただし、Ｘ・Ｙは枝分かれしていても良い炭素原子が少なくとも１個以上の直鎖状あるいは、環状アルキルあるいはその両方を含み窒素（Ｎ）を含まない。また、Ｒは水素−Ｈかメチル基−ＣＨ3）は、樹脂層の黄変を防ぐことができることが分かった。さらに黄変に関する、レンズの成型後における長期的な信頼性およびレンズ製造段階における短期的信頼性の両方を高めることができた。
【０１２９】
（２）
比較例１８、１９のように、Ｎ含有エステル（メタ）アクリレートを含んだ場合、重合硬化時の樹脂層の収縮が大きくなり、樹脂層が金型から離型したことがわかった。さらに、樹脂層が黄変したのがわかった。一方、実施例１，２，３，４のように樹脂組成物において、Ｘが、−（ＣＨ2）n−、−（ＣＨ2）n−（ＣＨ3）mＣ（ＣＨ3）p−（ＣＨ2）o−、ＣqＨ2q-2（環状アルキル）で表される分子骨格のうち、少なくとも１個以上の分子骨格を含む非Ｎエステル（メタ）アクリレートを含む場合では、樹脂層の黄変を防ぐことができた。
【０１３０】
すなわち、〔化１〕で表わされる前記非Ｎエステル(メタ)アクリレートにおいて、Ｘが、−（ＣＨ2）n−、−（ＣＨ2）n−（ＣＨ3）mＣ（ＣＨ3）p−（ＣＨ2）o−、ＣqＨ2q-2（環状アルキル）で表される分子骨格のうち、少なくとも１個以上の分子骨格を含むことを特徴とする複合光学素子（ｎ／ｍ／ｐ／ｏ／ｑは１以上の整数）は、樹脂層の黄変を防ぐことができることが分かった。さらに黄変に関する、レンズの成型後における長期的な信頼性およびレンズ製造段階における短期的信頼性の両方を高めることができた。
【０１３１】
（３）
比較例１８、１９のように、Ｎ含有エステル（メタ）アクリレートを含んだ場合、重合硬化時の樹脂層の収縮が大きくなり、樹脂層が金型から離型したことがわかった。さらに、樹脂層が黄変したのがわかった。一方、実施例１，２，３，４のように樹脂組成物において、Ｙが、−（ＣＨ2）n−、−（ＣＨ2）n−（ＣＨ3）mＣ（ＣＨ3）p−（ＣＨ2）o−、ＣqＨ2q-2（環状アルキル）で表される分子骨格のうち、少なくとも１個以上の分子骨格を含む非Ｎエステル（メタ）アクリレートを含む場合では、樹脂層の黄変を防ぐことができた。
【０１３２】
すなわち、〔化１〕で表わされる前記非Ｎエステル（メタ）アクリレートにおいて、Ｙが、−（ＣＨ2）n−、−（ＣＨ2）n−（ＣＨ3）mＣ（ＣＨ3）p−（ＣＨ2）o−、ＣqＨ2q-2（環状アルキル）で表される分子骨格のうち、少なくとも１個以上の分子骨格を含むことを特徴とする複合光学素子（ｎ／ｍ／ｐ／ｏ／ｑは１以上の整数）は、樹脂層の黄変を防ぐことができることが分かった。さらに黄変に関する、レンズの成型後における長期的な信頼性およびレンズ製造段階における短期的信頼性の両方を高めることができた。
【０１３３】
（４）
実施例３、４のように樹脂組成物において、非Ｎエステル（メタ）アクリレートが、少なくとも２種類重合されている場合、実施例１、２と同様に樹脂層の黄変を防ぐことができた。
【０１３４】
すなわち、樹脂層は、前記〔化１〕で表される前記非Ｎエステル（メタ）アクリレートが、少なくとも２種類重合されている複合光学素子は、樹脂層の黄変を防ぐことができることが分かった。さらに黄変に関する、レンズの成型後における長期的な信頼性およびレンズ製造段階における短期的信頼性の両方を高めることができた。
【０１３５】
（５）
比較例６，１４のように、非Ｎエステル（メタ）アクリレートの多官能イソシアヌレートに対する重量部比率が１／４未満の場合、重合硬化後における樹脂層のレンズ基材からの剥離が発生するため、複合光学素子を作成することができないことがわかった。また、非Ｎエステル（メタ）アクリレートの多官能イソシアヌレートに対する重量部比率が４を超えた場合、樹脂組成物内に発生した気泡を除去することができず、樹脂層を成型することができなかった。一方、実施例１，２，３，４，７，８のように、非Ｎエステル（メタ）アクリレートの多官能イソシアヌレートに対する重量部比率を１／４以上４以下にした場合、樹脂組成物の粘度を保ち、樹脂組成物重合後の樹脂層の気泡が残らず、樹脂層の収縮を低減することができた。
【０１３６】
すなわち、前記樹脂層は、〔化1〕で表される前記非Ｎエステル（メタ）クリレートの多官能イソシアヌレート化合物に対する重量部比率が１／４以上４以下である複合光学素子は、樹脂層の黄変を防ぐことができることが分かった。そして、黄変に関するレンズの成型後における長期的信頼性およびレンズ製造段階における短期的信頼性の両方を高めることができた。
【０１３７】
（６）
比較例１１，１５のように、全樹脂組成物中のウレタン（メタ）アクリレートが７ｗｔ％未満の場合、重合硬化後における樹脂層のレンズ基材からの剥離が発生するため、複合光学素子を作成することができないことがわかった。また、全樹脂組成物中のウレタン（メタ）アクリレートが２０ｗｔ％を超える場合、樹脂組成物の粘度が非常に大きくなり、樹脂組成物内で発生した気泡が除去できず、樹脂層を作成することができなかった。一方、実施例９，１０，１２，１６，１７のように、全樹脂組成物中のウレタン（メタ）アクリレートが７ｗｔ％以上２０ｗｔ％以下の場合、樹脂組成物の粘度を保ち、樹脂組成物重合後の樹脂層の気泡が残らず、樹脂層の収縮を低減することができた。
【０１３８】
すなわち、樹脂層は、全樹脂組成物中の７ｗｔ％以上２０ｗｔ％以下がウレタン（メタ）アクリレートでさらに重合されている複合光学素子は、樹脂層の黄変を防ぐことができることが分かった。そして、黄変に関するレンズの成型後における長期的信頼性およびレンズ製造段階における短期的信頼性の両方を高めることができた。
【０１３９】
（７）
実施例１３のように、樹脂組成物の成分としてシラン化合物とフッ素化合物を含む場合、ガラスであるレンズ基材と樹脂層との密着性を高めるとともに、金型からの樹脂層の離形性を高めることができた。
【０１４０】
なお、樹脂層の表面を非球面形状に形成するとき、樹脂層の場所により厚みが異なり、樹脂層の厚みが小さい部分をａ、大きい部分をｂとしたとき、ｂのａに対する厚みの比率（偏肉比ｂ／ａ）が大きくなると、樹脂層がレンズ基材や金型から剥離しやすくなる、という問題点もある。しかし、実施例１０のように、前記課題をも考慮して、偏肉比が大きくなる場合であっても樹脂層の剥離を防止するような複合光学素子を提供することも可能になった。
【０１４１】
すなわち、樹脂層は、有機シラン化合物がさらに重合されている複合光学素子は、レンズ基材からの樹脂層の剥離を防止するとともに、レンズ基材との密着性を大きくすることが可能となった。さらに、樹脂組成物としてフッ素化合物をさらに含む複合光学素子は、重合硬化後に形成された樹脂層を金型から取り出しやすくすることが可能になった。
【０１４２】
［第２実施形態］
第１実施形態で形成された複合光学素子をカメラやムービーなどの撮像装置に搭載すると、ガラスレンズでは形成できなかった形状の非球面レンズが形成できるため、光学特性の向上や軽量化が可能になった。
【０１４３】
すなわち、請求項１から１１のいずれかに記載の複合光学素子を備えた撮像装置、プロジェクター、光学式記録再生装置は、黄変に関するレンズ成型後における長期的信頼性およびレンズ製造段階における短期的信頼性の両方を高めることができた。
【産業上の利用可能性】
【０１４４】
本発明の複合光学素子は、カメラ・ムービー用のレンズ、プロジェクター用のレンズ、
光ディスク（ＣＤ、ＤＶＤ）用レンズ等に使用でき、製造時の成型性を向上させることが
できる。
【符号の説明】
【０１４５】
１１  複合光学素子
１２  レンズ基材
１３  樹脂層
４１  型
４２  ディスペンサ
４３  樹脂組成物
４４  紫外線
【図１】
2012189617.tif 000040
【図２】
2012189617.tif 000041
【図３】
2012189617.tif 000042